(57)【要約】【課題】電圧を印加してから光透過率の変化が完了するまでの時間が極めて短い調光フィルムを提供することを目的とする。【解決手段】電解質層と、前記電解質層の少なくとも片面に形成されたエレクトロクロミック層とを有する調光フィルムであって、前記エレクトロクロミック層は、エレクトロクロミック化合物とエレクトロクロミック層を可塑化する化合物とを含有する調光フィルム。【選択図】    なし【特許請求の範囲】
【請求項１】
電解質層と、前記電解質層の少なくとも片面に形成されたエレクトロクロミック層とを有する調光フィルムであって、前記エレクトロクロミック層は、エレクトロクロミック化合物とエレクトロクロミック層を可塑化する化合物とを含有することを特徴とする調光フィルム。
【請求項２】
エレクトロクロミック層を可塑化する化合物は、モル体積が１５０ｍ３／ｍｏｌ以上であることを特徴とする請求項１記載の調光フィルム。
【請求項３】
エレクトロクロミック層を可塑化する化合物は、エレクトロクロミック化合物との溶解パラメータの差（ΔＳＰ値）が２．５以下であることを特徴とする請求項１記載の調光フィルム。
【請求項４】
エレクトロクロミック層を可塑化する化合物は、モル体積が１５０ｍ３／ｍｏｌ以上、かつ、エレクトロクロミック化合物との溶解パラメータの差（ΔＳＰ値）が２．５以下であることを特徴とする請求項１記載の調光フィルム。
【請求項５】
エレクトロクロミック化合物は、芳香族側鎖を有するポリアセチレンであることを特徴とする請求項１、２、３又は４記載の調光フィルム。
【請求項６】
電解質層は、支持電解質塩、溶媒、及び、バインダー樹脂を含有することを特徴とする請求項１、２、３又は４記載の調光フィルム。
【請求項７】
請求項１記載の調光フィルムを有することを特徴とする合わせガラス用中間膜。
【請求項８】
請求項７記載の合わせガラス用中間膜が、一対の導電膜が形成されているガラス板の間に挟み込まれていることを特徴とする合わせガラス。
【発明の詳細な説明】
【技術分野】
【０００１】
本発明は、電圧を印加してから光透過率の変化が完了するまでの時間が極めて短い調光フィルムに関する。また、該調光フィルムを有する合わせガラス用中間膜、該合わせガラス用中間膜を用いてなる合わせガラスに関する。
【背景技術】
【０００２】
電圧を印加することにより光の透過率が変化する調光体は、広く用いられている。この調光体を建築物等や、電光板等の表示装置に応用することを目的とする検討が重ねられてきた。近年、自動車等の車内の温度を制御するために、調光体を合わせガラス用中間膜として用いた合わせガラスが提案されている。このような合わせガラス用中間膜を用いることにより、合わせガラスの光線透過率を制御することができると考えられている。
【０００３】
上記調光体は、液晶材料を用いた調光体と、エレクトロクロミック化合物を用いた調光体とに大別される。なかでも、エレクトロクロミック化合物を用いた調光体は、液晶材料を用いた調光体に比べて光散乱が少なく、偏光の影響を受けない等の優れた性質を有している。
【０００４】
エレクトロクロミック化合物として、無機エレクトロクロミック化合物と、有機エレクトロクロミック化合物とが知られている。また、有機エレクトロクロミック化合物として、低分子量の有機エレクトロクロミック化合物と、エレクトロクロミック性を示す高分子化合物とが検討されている。
【０００５】
エレクトロクロミック化合物を用いた調光体として、対向する一対の電極基板の間に、エレクトロクロミック層と電解質層とが挟み込まれている調光体が提案されている。例えば、特許文献１及び特許文献２には、無機酸化物を含有するエレクトロクロミック層、イオン伝導層、無機酸化物を含有するエレクトロクロミック層の３層が順次積層された積層体が、２枚の導電性基板間に挟み込まれている調光体が開示されている。また、特許文献３及び特許文献４には、対向する一対の電極基板の間に、有機エレクトロクロミック化合物を含有するエレクトロクロミック層と電解質層とが挟み込まれている調光体が開示されている。しかしながら、従来の調光体は、応答性が劣るため、電圧を印加しても光の透過率の変化が完了するまでに時間を要するという問題点があった。
【先行技術文献】
【特許文献】
【０００６】
【特許文献１】特開２００４−０６２０３０号公報
【特許文献２】特開２００５−０６２７７２号公報
【特許文献３】特表２００２−５２６８０１号公報
【特許文献４】特表２００４−５３１７７０号公報
【発明の概要】
【発明が解決しようとする課題】
【０００７】
本発明は、電圧を印加してから光透過率の変化が完了するまでの時間が極めて短い調光フィルムを提供することを目的とする。また、該調光フィルムを有する合わせガラス用中間膜、該合わせガラス用中間膜を用いてなる合わせガラスを提供することを目的とする。
【課題を解決するための手段】
【０００８】
本発明は、電解質層と、前記電解質層の少なくとも片面に形成されたエレクトロクロミック層とを有する調光フィルムであって、前記エレクトロクロミック層は、エレクトロクロミック化合物とエレクトロクロミック層を可塑化する化合物とを含有する調光フィルムである。
以下に本発明を詳述する。
【０００９】
本発明者らは、エレクトロクロミック層と電解質層との積層体において、エレクトロクロミック層にエレクトロクロミック層を可塑化する化合物を添加することにより、著しく応答性が高く、電圧を印加してから光の透過率の変化が完了するまでの時間が極めて短い調光フィルムが得られることを見出し、本発明を完成するに至った。
【００１０】
本発明の調光フィルムは、エレクトロクロミック層と電解質層とを有する。
上記エレクトロクロミック層は、エレクトロクロミック化合物とエレクトロクロミック層を可塑化する化合物とを含有する。
上記エレクトロクロミック化合物としては、エレクトロクロミック性を有する化合物であれば特に限定されず、無機化合物であってもよく、有機化合物であってもよい。なお、エレクトロクロミック性を有するとは、電圧を印加することにより光の透過率が変化する性質を有することを意味する。
【００１１】
上記エレクトロクロミック性を有する無機化合物としては、例えば、Ｍｏ２Ｏ３、Ｉｒ２Ｏ３、ＮｉＯ、Ｖ２Ｏ５、ＷＯ３等が挙げられる。
上記エレクトロクロミック性を有する有機化合物としては、例えば、ポリピロール、ポリアセチレン、ポリチオフェン、ポリパラフェニレンビニレン、ポリアニリン、ポリアセン、ポリエチレンジオキシチオフェン、金属フタロシアニン、ビオロゲン、ビオロゲン塩、フェロセン、テレフタル酸ジメチル、テレフタル酸ジエチル等が挙げられる。なかでも、芳香族側鎖を有するポリアセチレンが好ましい。
【００１２】
上記芳香族側鎖を有するポリアセチレンは、エレクトロクロミック性と導電性とを有し、かつ、製膜性に優れる。従って、芳香族側鎖を有するポリアセチレンを用いれば、優れた調光性能を有するエレクトロクロミック層を容易に形成できる。また、芳香族側鎖を有するポリアセチレンは、構造が変化することにより、吸収特性の変化を示す。その結果、吸収スペクトルが近赤外線の波長領域にも及ぶため、調光体は広い波長領域について優れた調光性能を有する。
【００１３】
上記芳香族側鎖を有するポリアセチレンは特に限定はされないが、例えば、一置換又は二置換の芳香族を側鎖に有するポリアセチレン等が好適である。
【００１４】
上記芳香族側鎖を構成する置換基は特に限定はされないが、例えば、フェニル、ｐ−フルオロフェニル、ｐ−クロロフェニル、ｐ−ブロモフェニル、ｐ−ヨードフェニル、ｐ−ヘキシルフェニル、ｐ−オクチルフェニル、ｐ−シアノフェニル、ｐ−アセトキシフェニル、ｐ−アセトフェニル、ビフェニル、ｏ−（ジメチルフェニルシリル）フェニル、ｐ−（ジメチルフェニルシリル）フェニル、ｏ−（ジフェニルメチルシリル）、ｐ−（ジフェニルメチルシリル）フェニル、ｏ−（トリフェニルシリル）フェニル、ｐ−（トリフェニルシリル）フェニル、ｏ−（トリルジメチルシリル）フェニル、ｐ−（トリルジメチルシリル）フェニル、ｏ−（ベンジルジメチルシリル）フェニル、ｐ−（ベンジルジメチルシリル）フェニル、ｏ−（フェネチルジメチルシリル）フェニル、ｐ−（フェネチルジメチルシリル）フェニル等のフェニル基や、ビフェニル基や、１−ナフチル、２−ナフチル、１−（４−フルオロ）ナフチル、１−（４−クロロ）ナフチル、１−（４−ブロモ）ナフチル、１−（４−ヘキシル）ナフチル、１−（４−オクチル）ナフチル等のナフチル基や、ナフタレン基や、１−アントラセン、１−（４−クロロ）アントラセン、１−（４−オクチル）アントラセン等のアントラセン基や、１−フェナントレン等のフェナントレン基や、１−フルオレン等のフルオレン基や、１−ペリレン等のペリレン基等が挙げられる。
【００１５】
上記エレクトロクロミック層を可塑化する化合物は、モル体積が１５０ｍ３／ｍｏｌ以上であることが好ましい。上記エレクトロクロミック層を可塑化する化合物のモル体積が１５０ｍ３／ｍｏｌ未満であると、応答速度の促進効果が不充分となることがある。上記エレクトロクロミック層を可塑化する化合物は、モル体積が２５０ｍ３／ｍｏｌ以上であることがより好ましい。
【００１６】
上記エレクトロクロミック層を可塑化する化合物は、エレクトロクロミック化合物との溶解パラメータの差（ΔＳＰ値）が２．５以下であることが好ましい。上記エレクトロクロミック層を可塑化する化合物とエレクトロクロミック化合物との溶解パラメータの差（ΔＳＰ値）が２．５を超えると、相溶性が低く、得られる調光フィルムの透明性が低下することがある。上記エレクトロクロミック層を可塑化する化合物は、エレクトロクロミック化合物との溶解パラメータの差（ΔＳＰ値）が１．０以下であることがより好ましい。
なお、本明細書において溶解パラメータ（ＳＰ値）とは、Ｆｅｄｏｒｓ法によって算出される値を意味する。
【００１７】
上記モル体積が１５０ｍ３／ｍｏｌ以上であるエレクトロクロミック層を可塑化する化合物は、例えば、フタル酸ジメチル、フタル酸ジエチル、フタル酸ジイソデシル、フマル酸ジブチル、マレイン酸ジメチル、マレイン酸ジブチル、マレイン酸ビス（２−エチルヘキシル）、アジピン酸ジブチル、アジピン酸ビス（２−ブトキシエチル）、トリエチレングリコールジメチルエーテル、ジエチレングリコールジブチルエーテル等が挙げられる。これらのエレクトロクロミック層を可塑化する化合物は、エレクトロクロミック化合物として上記芳香族側鎖を有するポリアセチレンを用いる場合、エレクトロクロミック化合物との溶解パラメータの差（ΔＳＰ値）が２．５以下でもある。
【００１８】
上記エレクトロクロミック層中における上記エレクトロクロミック層を可塑化する化合物の配合量としては特に限定されないが、上記エレクトロクロミック化合物１００重量部に対する好ましい下限は３０重量部、好ましい上限は２００重量部である。この範囲外では、応答速度の促進効果が不充分となることがある。上記エレクトロクロミック層を可塑化する化合物の配合量のより好ましい下限は６０重量部、より好ましい上限は１００重量部である。
【００１９】
上記エレクトロクロミック層は、更に、バインダー樹脂を含有してもよい。
上記エレクトロクロミック層に用いるバインダー樹脂としては特に限定されず、例えば、ポリフッ化ビニリデン、ポリテトラフルオロエチレン、フッ化ビニリデン−六フッ化プロピレン共重合体、ポリ三フッ化エチレン、アクリロニトリル−ブタジエン−スチレン共重合体、ポリエステル、ポリエーテル、ポリアミド、ポリカーボネート、ポリアクリレート、ポリメタクリレート、ポリ塩化ビニル、ポリエチレン、ポリプロピレン、ポリスチレン、ポリビニルアセタール、エチレン−酢酸ビニル共重合体等が挙げられる。なかでも、ポリビニルアセタール、エチレン−酢酸ビニル共重合体が好適である。
【００２０】
上記エレクトロクロミック層の厚さとしては特に限定されないが、好ましい下限は０．０５μｍ、好ましい上限は２μｍである。上記エレクトロクロミック層の厚さが０．０５μｍ未満であると、上記エレクトロクロミック層に電圧を印加しても充分に光の透過率を変化させることができないことがあり、２μｍを超えると、調光フィルム全体の透明性を損なうことがある。上記エレクトロクロミック層の厚さのより好ましい下限は０．１μｍ、より好ましい上限は１μｍである。
【００２１】
上記電解質層は、イオンを伝導することにより上記エレクトロクロミック層に電圧を印加し、エレクトロクロミック層の光の透過率を変化させる役割を有する。
上記電解質層は、支持電解質塩、溶媒、及び、バインダー樹脂を含有することが好ましい。
【００２２】
上記バインダー樹脂は特に限定されず、例えば、ポリフッ化ビニリデン、ポリテトラフルオロエチレン、フッ化ビニリデン−六フッ化プロピレン共重合体、ポリ三フッ化エチレン、アクリロニトリル−ブタジエン−スチレン共重合体、ポリエステル、ポリエーテル、ポリアミド、ポリカーボネート、ポリアクリレート、ポリメタクリレート、ポリ塩化ビニル、ポリエチレン、ポリプロピレン、ポリスチレン、ポリビニルアセタール、エチレン−酢酸ビニル共重合体等が挙げられる。なかでも、ポリビニルアセタール、エチレン−酢酸ビニル共重合体が好ましく、ポリビニルアセタールがより好ましい。透明性が高い電解質層が得られることから、炭素数が４又は５のアルデヒドによりアセタール化して得られたポリビニルアセタールが更に好適である。
【００２３】
上記支持電解質塩は特に限定されず、過塩素酸リチウム、ホウフッ化リチウム、リンフッ化リチウム等の無機酸アニオンリチウム塩や、トリフルオロメタンスルホン酸リチウム、ビストリフルオロメタンスルホン酸イミドリチウム等の有機酸アニオンリチウム塩が挙げられる。
【００２４】
上記支持電解質塩は、アンモニウムカチオンと、アニオンとの塩であってもよい。
上記アンモニウムカチオンは特に限定されず、例えば、テトラエチルアンモニウム、トリメチルエチルアンモニウム、メチルプロピルピロリジニウム、メチルブチルピロリジニウム、メチルプロピルピペリジニウム、メチルブチルピペリジニウム等のアルキルアンモニウムカチオンや、エチルメチルイミダゾリウム、ジメチルエチルイミダゾリウム、メチルピリジニウム、エチルピリジニウム、プロピルピリジニウム、ブチルピリジニウム等が挙げられる。
上記アニオンは特に限定されず、過塩素酸アニオン、ホウフッ化アニオン、リンフッ化アニオン、トリフルオロメタンスルホン酸アニオン、ビストリフルオロメタンスルホン酸イミドアニオン等が挙げられる。
【００２５】
上記電解質層中における上記支持電解質塩の配合量は特に限定されないが、上記バインダー樹脂１００重量部に対する好ましい下限は３重量部、好ましい上限は６０重量部である。上記支持電解質塩の配合量が３重量部未満であると、イオン伝導性が低くなって、電圧を印加してもエレクトロクロミック層の光の透過率が変化しないことがあり、６０重量部を超えると、エレクトロクロミック層の応答性が低くなることがある。上記支持電解質塩の配合量のより好ましい下限は１０重量部、より好ましい上限は５０重量部である。
【００２６】
上記溶媒は特に限定されず、例えば、アセトニトリル、ニトロメタン、プロピレンカーボネート、エチレンカーボネート、ブチレンカーボネート、ジエチルカーボネート、ジメチルカーボネート、メチルエチルカーボネート、γ−ブチロラクトン等のエステル類や、テトラヒドロフラン、２−メチルテトラヒドロフラン等の置換テトラヒドロフラン類や、１，３−ジオキソラン、４，４−ジメチル−１，３−ジオキソラン、ｔ−ブチルエーテル、イソブチルエーテル、１，２−ジメトキシエタン、１，２−エトキシメトキシエタン等のエーテル類や、エチレングリコール、ポリエチレングリコールスルホラン、３−メチルスルホラン、蟻酸メチル、酢酸メチル、Ｎ−メチルピロリドン、ジメチルホルムアミド等の有機溶媒が挙げられる。
【００２７】
上記溶媒は、液状可塑剤であってもよい。液状可塑剤を上記溶媒として用いることにより、上記電解質層に柔軟性を付与することができる。
上記液状可塑剤は特に限定されず、例えば、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）等が挙げられる。
【００２８】
上記電解質層中における上記溶媒の配合量は特に限定されないが、上記バインダー樹脂１００重量部に対する好ましい下限は３０重量部、好ましい上限は１５０重量部である。上記溶媒の配合量が３０重量部未満であると、イオン伝導性が低くなって、電圧を印加してもエレクトロクロミック層の光の透過率が変化しないことがあり、１５０重量部を超えると、電解質層が膜形状を維持できないことがある。上記溶媒の配合量のより好ましい下限は５０重量部、より好ましい上限は１００重量部である。
【００２９】
上記電解質層の厚さとしては特に限定されないが、好ましい下限は０．１ｍｍ、好ましい上限は３ｍｍである。上記電解質層の厚さが０．１ｍｍ未満であると、上記エレクトロクロミック層に電圧を印加することにより光の透過率を変化させる性質を付与することができないことがあり、３ｍｍを超えると、全体の厚さが厚くなりすぎることがある。上記電解質層の厚さのより好ましい下限は０．３ｍｍ、より好ましい上限は１ｍｍである。
【００３０】
上記調光フィルムを製造する方法は特に限定されない。例えば、上記電解質と上記バインダー樹脂とを混合し、混合物を作製する。得られた混合物を熱プレス等によりフィルム状に成形することにより、電解質層を作製する。次いで、得られた電解質層上に、適当な溶媒に溶解した上記エレクトロクロミック化合物とエレクトロクロミック層を可塑化する化合物とを塗工し、乾燥させることにより、調光フィルムが得られる。
【００３１】
本発明の調光フィルムの用途は特に限定はされず、可視光領域の光の吸収を調整することにより有色の各種フィルタ等の光学部品や、車両用窓材、建築用窓材、眼鏡用材料として用いることができる。また、近赤外線や赤外線領域の透過率を低減させることにより、各種表示パネルの近赤外線吸収フィルタや各種スクリーン、車両用窓材、建築用窓材等に用いることができる。特に上記バインダー樹脂としてポリビニルブチラール等のポリビニルアセタール樹脂を用いた場合には、本発明の調光フィルムは、調光機能を有する合わせガラス用中間膜として好適である。
本発明の調光フィルムを有する合わせガラス用中間膜もまた、本発明の１つである。
【００３２】
本発明の合わせガラス用中間膜が、一対の導電膜が形成されているガラス板の間に挟み込まれている合わせガラスもまた、本発明の１つである。
上記ガラス板は、一般に使用されている透明板ガラスを使用することができる。例えば、フロート板ガラス、磨き板ガラス、型板ガラス、網入りガラス、線入り板ガラス、着色された板ガラス、熱線吸収ガラス、熱線反射ガラス、グリーンガラス等の無機ガラスが挙げられる。また、ポリエチレンテレフタレート、ポリカーボネート、ポリアクリレート等の有機プラスチックス板を用いることもできる。
上記ガラス板として、２種類以上のガラス板を用いてもよい。例えば、透明フロート板ガラスと、グリーンガラスのような着色されたガラス板とで、本発明の合わせガラス用中間膜を挟持した合わせガラスが挙げられる。また、上記ガラス板として、２種以上の厚さの異なるガラス板を用いてもよい。
【００３３】
上記ガラス板は、少なくとも一方の面に導電膜が形成されている。本発明の合わせガラスにおいて本発明の合わせガラス用中間膜は、一対の上記ガラス板の導電膜が形成された面に接するように挟持される。
上記導電膜は、スズドープ酸化インジウム（ＩＴＯ）、フッ素ドープ酸化スズ（ＦＴＯ）等金属酸化物を含有する透明導電膜が好ましい。
【発明の効果】
【００３４】
本発明によれば、電圧を印加してから光透過率の変化が完了するまでの時間が極めて短い調光フィルムを提供することができる。また、該調光フィルムを有する合わせガラス用中間膜、該合わせガラス用中間膜を用いてなる合わせガラスを提供することができる。
【発明を実施するための形態】
【００３５】
以下に実施例を挙げて本発明の態様を更に詳しく説明するが、本発明はこれら実施例にのみ限定されない。
【００３６】
（実施例１）
（１）電解質層の調製
プロピレンカーボネート４ｇに過塩素酸リチウム０．３ｇを溶解した電解質溶液を調製した。得られた電解質溶液の全量を、ポリビニルブチラール樹脂１０ｇに添加して混合した後、得られた混合物を熱プレスにて１２０℃、１００ｋｇ／ｃｍ２の条件で１０分間加圧し、厚み０．８ｍｍの電解質層を得た。
【００３７】
（２）ポリ（９−エチニル−１０−ｎ−オクタデシルフェナントレン）の調製
窒素雰囲気下−５０℃で９−エチニルフェナントレン３ｇを溶解させたテトラヒドロフラン溶液３０ｍＬにノルマルブチルリチウムの１．６ｍｏｌ／Ｌヘキサン溶液を添加した。次いで、−９０℃に冷却後、カリウムターシャリーブトキシド１．８ｇを溶解させたテトラヒドロフラン溶液１５ｍＬを添加し、−８０℃で１時間撹拌し、５℃まで昇温した。次いで、−７０℃で１−ヨードオクタデカン５．６ｇを滴下し、−３０℃で１２時間撹拌した。０℃で水１００ｍＬを滴下し、ヘキサンを加え、生成した化合物を抽出した。このヘキサン層を蒸留水３００ｍＬで３回洗浄後、無水硫酸マグネシウムで１時間乾燥させ、濾過後、溶媒を留去した。カラム精製後溶媒を留去し、ヘキサンを展開溶媒としてカラム精製することにより３．５ｇの９−エチニル−１０−ｎ−オクタデシルフェナントレンを得た。
得られた９−エチニル−１０−ｎ−オクタデシルフェナントレンについて１Ｈ−ＮＭＲ（２７０ＭＨｚ、ＣＤＣｌ３）により分析を行ったところ、δ８．７（２Ｈ）、８．５（１Ｈ）、８．１（１Ｈ）、７．７（４Ｈ）、３．７（１Ｈ）、３．５（２Ｈ）、１．７（２Ｈ）、１．６（３０Ｈ）、１．０（３Ｈ）のピークが認められた。
得られた９−エチニル−１０−ｎ−オクタデシルフェナントレン０．３５ｇをＷＣｌ６触媒を用いて重合させ、ポリ（９−エチニル−１０−ｎ−オクタデシルフェナントレン）０．２７ｇを得た。
【００３８】
（３）調光フィルムの製造
ポリ（９−エチニル−１０−ｎ−オクタデシルフェナントレン）と等モルのフタル酸ジメチルとをトルエンに溶解させたトルエン溶液を調製した。得られた電解質層上に、トルエン溶液をバーコーターで塗布し、トルエンを揮発させることにより、厚さ０．３μｍのエレクトロクロミック層を形成させ、調光フィルムを作製した。
【００３９】
（実施例２〜１１、比較例１）
調光フィルムの製造において、フタル酸ジメチルの代わりに表１に示した化合物を用いた以外は実施例１と同様にして、調光フィルムを得た。
【００４０】
（評価）
８５℃に加熱した調光フィルムを合わせガラス用中間膜として、２枚のＩＴＯ電極が形成されたガラス（縦５ｃｍ×横５ｃｍ、１０Ω／□）の間に挟み込むことにより、調光合わせガラスを作製した。
得られた調光合わせガラス（着色状態）に＋２Ｖの電圧を印加し、透過率が完全に変化した状態（完全変化時）の６４０ｎｍの透過率Ｔを測定した。その後、調光合わせガラスに−２Ｖの電圧を印加し、初期の着色状態に変化させた。更に、調光ガラスに＋２Ｖの電圧を印加してから調光ガラスの６４０ｎｍの透過率Ｔ１が完全変化時の透過率Ｔの８０％になるまでの時間（秒）を測定した。透過率の測定は日本分光社製分光光度計「Ｖ−６７０」を用いた。
結果を表１に示した。
【００４１】
【表１】
2011237688.tif 000002
【産業上の利用可能性】
【００４２】
本発明によれば、電圧を印加してから光透過率の変化が完了するまでの時間が極めて短い調光フィルムを提供することができる。また、該調光フィルムを有する合わせガラス用中間膜、該合わせガラス用中間膜を用いてなる合わせガラスを提供することができる。